오버헤드 교반기 가 구비 된 300 cc 오토클레이브 에 24 중량 % 의 결합 고분자 를 포함 하 는 100 g 의 사용 된 이온 성 액체 , 8 g 의 알루미늄 분말 및 60 g 의 n - 헥산 을 채웠 다 . 오토클레이브 를 밀봉 하 고 100 ℃ 까지 가열 하 고 90 분 동안 최대 속도 ( ~ 1600 rpm ) 로 교반 하 였 다 . 그 후 , 반응 온도 를 실온 까지 내렸 다 . 반응 혼합물 을 침강 시키 고 탄화수소 층 ( 상층 ) 을 따라 냈 다 . 알루미늄 분말 과 이온 성 액체 층 을 무수 n - 헥산 으로 2 회 세척 하 고 헥산 세척액 과 디 켄트 층 을 합치 고 농축 하 여 용매 헥산 을 제거 하 고 고분자 를 회수 하 였 다 . 알루미늄 분말 을 함유 하 는 이온 성 액체 층 ( 상 ) 을 글로브 박스 ( 비활성 분위기 ) 에서 여과 하 여 재생 된 이온 성 액체 촉매 를 알루미늄 으로부터 분리 하 였 다 . 얻 어 진 65 g 의 이온 성 액체 촉매 는 투명 한 호박색 용액 이 었 다 . 이온 성 액체 촉매 를 실온 에서 수 시간 동안 정치 시키 자 , 투명 한 용액 이 불 투명 하 게 되 었 다 . 실온 에서 밤새 정치 된 후 , 이온 성 액체 가 투명 해졌 고 삼 염화 알루미늄 이 바닥 에 침전 되 었 다 . 이 용액 에 침전 된 염화 알루미늄 과 반응 할 1 g 의 염화 부틸 - 피 리디 늄 을 가하 고 실온 에서 몇 분 동안 교반 하 였 다 . 침전물 이 사라졌 고 실온 에서 일 주 이상 정치 시켜도 침전물 이 생기 지 않 았 으며 투명 함 도 잃 지 않 았 다 . 첨가 된 염화 부틸 - 피 리디 늄 이 과잉 의 삼 염화 알루미늄 과 반응 하 여 추가 의 이온 성 액체 를 만들 었 다 .